(57)【要約】【課題】多色カラー印刷方式において、浸透乾燥性インキを用いたコールドオフセット印刷時のインキ着肉性および印刷後不透明度を顕著に向上することができ、しかもセットオフ不良などの印刷トラブルを発生することなく良好な印刷作業性及びカラー印刷品質を有するコールドオフセット用新聞印刷用紙の提供。【解決手段】顔料と接着剤を主成分とする表面処理剤を片面又は両面に塗工、乾燥したのち平滑化処理を施したコールドオフセット印刷用新聞用紙において、前記表面処理剤の塗工量が片面当たり０．５〜２．４ｇ／ｍ２であり、顔料として軽質炭酸カルシウムを顔料１００質量部中５０〜９５質量部、レーザー法で測定した平均粒子径が２〜１２μｍの範囲となるタルクおよびクロライトを顔料１００質量部中５〜５０質量部含有し、白色度が５３〜７８％、王研式平滑度が１０〜１００秒とする。【選択図】なし【特許請求の範囲】
【請求項１】
顔料と接着剤を主成分とする表面処理剤を片面又は両面に塗工、乾燥したのち平滑化処理を施したコールドオフセット印刷用新聞用紙において、前記表面処理剤の塗工量が片面当たり０．５〜２．４ｇ／ｍ２であり、顔料として軽質炭酸カルシウムを顔料１００質量部中５０〜９５質量部、レーザー法で測定した平均粒子径が２〜１２μｍの範囲となるタルクおよびクロライトを顔料１００質量部中５〜５０質量部含有し、白色度が５３〜７８％、王研式平滑度が１０〜１００秒であることを特徴とするコールドオフセット印刷用新聞用紙
【請求項２】
前記クロライトのタルクに対する比率が５〜９５質量％であり、前記タルクおよびクロライトの塗工量が片面当たり０．０５〜０．５ｇ／ｍ２であり、水溶性および／または水分散性接着剤を顔料１００質量部中３０〜７０質量部含有することを特徴とする請求項１記載のコールドオフセット印刷用新聞用紙。
【請求項３】
前記表面処理剤がフィルム転写方式塗工装置で塗工されることを特徴とする請求項１又は２に記載のコールドオフセット印刷用新聞用紙。
【請求項４】
前記接着剤が水溶性接着剤および水分散性接着剤を含有し、水分散性接着剤を接着剤１００質量部中５〜５０質量部含有することを特徴とする請求項１〜３のいずれか１項に記載のコールドオフセット印刷用新聞用紙。
【発明の詳細な説明】
【技術分野】
【０００１】
本発明は、コールドオフセット型印刷輪転機を用いた多色カラー印刷において、インキ着肉性、印刷後不透明度を顕著に向上することができ、しかもネッパリ現象、ブランケットパイリングやセットオフ不良等のトラブルを発生することなく、良好な印刷作業性およびカラー印刷品質を有するコールドオフセット印刷用新聞用紙に関する。
【背景技術】
【０００２】
近年、コールドセットオフセット型輪転機が使用される新聞印刷においてはオフセット化、カラー化、高速化が急速に進んでおり、印刷媒体となる新聞用紙に関して、より優れたカラー印刷適性や印刷作業性を有する新聞用紙が求められている。加えて新聞広告をはじめとしたカラー画像には、より高い再現性を要求されるようになっている。刷版の製造工程や原画の鮮明さの進歩も顕著であるものの、通常の新聞用紙の条件でカラー印刷したものの色や鮮明さ等が通常の印刷用塗工紙などに比べ著しく劣るものであり、見た目に訴える力に欠けるものであった。
【０００３】
さらに、最近の新聞用紙には軽量化が求められており、これに伴い、印刷後も高い不透明度を維持しうる用紙の要求が強まっている。この要求に応えるため、紙の不透明度向上を目的としてホワイトカーボン、炭酸カルシウム、酸化チタンあるいはタルク等の無機顔料が抄紙時の填料として多く使われるようになった。また、環境面で重要視されているＤＩＰ（脱墨古紙パルプ）の高率配合化が進んできているが、ＤＩＰがＧＰやＲＧＰ、ＴＭＰ等のメカニカルパルプに比較し不透明度が出難いため、不透明度の改良とＤＩＰの高率配合化を両立させるのが極めて困難な状況となっている。
【０００４】
一方、原紙に顔料とバインダーからなる塗料を乾燥質量として、およそ８ｇ／ｍ２以上を塗工、乾燥せしめてなる塗工紙は、表面性が良く多色カラー印刷に適しているが、塗工紙印刷ではヒートセット装置を有した印刷輪転機と酸化重合乾燥性のインキを用いており、コールドオフセット型印刷輪転機と浸透乾燥性のインキを用いる新聞印刷とはインキ乾燥システムが異なるため、これらの塗工紙をコールドオフセット新聞輪転機で印刷するとインキ乾燥が十分でない場合に発生するセットオフ不良やコスレ汚れといった印面品質や印刷作業性に関わるトラブルを引き起こす可能性があり、事実上使用できない。
【０００５】
コールドオフセット印刷用新聞用紙としては、針状顔料と吸油量が６５ｃｃ／以上の顔料を含有する塗工層を設ける技術が開示されている（特許文献１参照）。針状顔料を含有させることで塗工適性向上を狙っているが、針状顔料は裏抜け防止効果が低く、添加すればするほど印刷後不透明度には不利となってしまう。また、吸油量が極端に高い顔料を多量に含む塗工層は、湿潤状態での表面強度が弱くなる傾向があり、印刷機のブランケットへの顔料パイリングを起こしやすい。さらに、吸油量が高い顔料を多量に含む塗工層は、インキ中のビヒクル成分を急速に吸収するため紙面上のインキタックの急激な上昇を招き、印刷機ロールに高タックインキが付着して紙面を汚すことがあった。原紙の動的濡れ値を規定し、カオリンと平均粒径を規定した不定形顔料を併用することにより、インキセット適性やインキ濃度を向上させる技術が開示されているが、この方法では不透明度向上効果が小さく、また、インキセットが遅くなり、ベタツキの問題が発生することがあった（特許文献２参照）。特定のラテックスと水溶性高分子をバインダーに用い、顔料に有機顔料を用いた新聞用塗被紙が開示されているが、有機顔料は白紙不透明度を向上させることには寄与するが、インキ吸収性が劣るため印刷後不透明度への寄与は低い。また、有機顔料が紙の最表面に存在すると、固定ロールや固定センサーなどの摩擦が発生する場所で粕が発生することがある（特許文献６参照）。一方、原紙での印刷後不透明度向上を狙った技術として、特定の粒子特性を満足する水和珪酸を含む原紙に澱粉やラテックスなどの外添剤を塗工する技術が開示されているが、この内添粒子では吸油量が不十分であり、また、粒子径範囲が小さすぎるため抄紙機上での歩留まりが低くなってしまう。クロライト含有した塗工層を設けたオフセット印刷用塗工紙が開示されているが、この技術は通常の塗工紙や微塗工紙で用いられる塗工量範囲のものであり、コールドオフセット印刷においては印刷機上でのインキ吸収が不十分になり、インキの裏移りなどの印面トラブルが発生してしまい、印面品質が悪化してしまう問題点があった（特許文献４、５、６参照）。
【０００６】
以上のような状況から、浸透乾燥性インキを使用するコールドセット型高速輪転機印刷において、インキセット性が良好で、かつ、印刷作業性に優れ、印刷後不透明度が高く、カラー多色印刷での色再現性や鮮明性の良好な印刷適性を有する新聞印刷用紙が強く要望されてきた。
【特許文献１】特開平０１−１７４６９７号公報
【特許文献２】特開平０４−５７９８８号公報
【特許文献３】特開平０２−７４６９８号公報
【特許文献４】特開２００５−１３３２２６号公報
【特許文献５】特開２００５−１３９５６５号公報
【特許文献６】特開２００５−１５４９３３号公報
【発明の開示】
【発明が解決しようとする課題】
【０００７】
本発明は、多色カラー印刷方式において、浸透乾燥性インキを用いたコールドオフセット印刷時のインキ着肉性および印刷後不透明度を顕著に向上することができ、しかもセットオフ不良などの印刷トラブルを発生することなく良好な印刷作業性及びカラー印刷品質を有するコールドオフセット用新聞印刷用紙を提供するものである。
【課題を解決するための手段】
【０００８】
本願は以下の発明を包含する。
（１）顔料と接着剤を主成分とする表面処理剤を塗工、乾燥したのち平滑化処理を施したコールドオフセット印刷用新聞用紙において、前記表面処理剤の塗工量が少なくとも片面当たり０．５〜２．４ｇ／ｍ２であり、顔料として軽質炭酸カルシウムを顔料１００質量部中５０〜９５質量部、レーザー法で測定した平均粒子径が２〜１２μｍの範囲となるタルクおよびクロライトを顔料１００質量部中５〜５０質量部含有し、白色度が５３〜７８％、王研式平滑度が１０〜１００秒であるコールドオフセット印刷用新聞用紙。
（２）前記クロライトのタルクに対する比率が５〜９５質量％であり、前記タルクおよびクロライトの塗工量が片面当たり０．０５〜０．５ｇ／ｍ２であり、水溶性および／または水分散性接着剤を顔料１００質量部中３０〜７０質量部含有する（１）記載のコールドオフセット印刷用新聞用紙。
（３）、前記表面処理剤がフィルム転写方式塗工装置で塗工される（１）又は（２）記載のコールドオフセット印刷用新聞用紙。
（４）前記接着剤が水溶性接着剤および水分散性接着剤を含有し、水分散性接着剤を接着剤１００質量部中５〜５０質量部含有する（１）〜（３）のいずれか１項に記載のコールドオフセット印刷用新聞用紙。
【発明の効果】
【０００９】
本発明にかかるコールドオフセット印刷用新聞用紙は、コールドオフセット型輪転印刷機を用いた多色カラー印刷において、インキ着肉性、印刷後不透明度を顕著に向上することができ、しかもネッパリ現象、ブランケットパイリングやセットオフ不良等のトラブルを発生することなく、良好な印刷作業性およびカラー印刷品質を有するという利点がある。
【発明を実施するための最良の形態】
【００１０】
本発明者等は浸透吸収タイプのインキを使用するコールドオフセット型新聞印刷において、新聞用紙表面に塗工される表面処理剤が印刷後不透明度、インキ着肉性などの印刷適性、およびインキセットなどの印刷作業性に与える影響について鋭意検討した。その結果、多色カラー印刷において、顔料塗工の性能が十分に発揮されるためには、クロライトとタルクの両方をある一定量含有する表面処理剤をごく少量塗布することが重要であることを見出した。また、特定のバインダーの配合量とすることで印刷後不透明度が向上し、同時にブランケットパイリングが抑制できること見出した。さらに平滑度を制御することで印面適性と印刷作業性を両立させうることを見出し、本発明を完成させるに至った。
【００１１】
本発明においては、軽質炭酸カルシウム、タルク、クロライトの三者が表面処理剤に配合されていることが必要である。軽質炭酸カルシウムとクロライトのみの組み合わせ、軽質炭酸カルシウムとタルクのみの組み合わせ、あるいはタルクとクロライトのみの組み合わせでは、印刷後不透明度の向上効果が得られない。軽質炭酸カルシウムを主顔料としてタルクとクロライトと併用して配合すると、その相乗作用により顕著に印刷後不透明度が向上する。タルクもクロライトも乾燥後はその粒子表面が疎水性となるためインキ着肉性が向上し、また、扁平な顔料であるためごく少量の塗工でも表面処理剤の原紙への浸透が抑制され、インキセットを犠牲にせずに印刷後不透明度を向上させることができると考えられる。さらにタルクとクロライトは水分散液中での挙動が異なり、乾燥工程でそれらの粒子間の相互作用で軽質炭酸カルシウムを取り込みやすくなるため印刷後不透明度が向上するものと考えられる。
【００１２】
軽質炭酸カルシウムとしては針状、柱状、球状、紡錘状、立方体状等があり、本発明においてはいずれも使用可能であるが、カルサイト系軽質炭酸カルシウム、すなわち立方体状および紡錘状のものがより好ましい。カルサイト系軽質炭酸カルシウムが好適となる理由は定かではないが、カルサイト系軽質炭酸カルシウムはアラゴナイト系炭酸カルシウムやバテライト系炭酸カルシウムに比べて塗工層中で粗な構造をとりやすいためと考えられる。なお、カルサイト系炭酸カルシウムはＸ線回折装置（形式：ＲＩＮＴ−２２００、株式会社リガク製）で同定できるものである。軽質炭酸カルシウムは顔料１００質量部中５０〜９５質量部配合することが好ましく、７０〜９０質量部配合することがさらに好ましい。５０質量部未満、および９５質量部を超えると、三種顔料併用の相乗効果が見られなくなる。
【００１３】
本発明において、タルクとクロライトの平均粒子径は２〜１２μｍであることが好ましい。これらの平均粒子径２μｍ未満では、タルクおよびクロライトの粒子間への軽質炭酸カルシウムの取り込みが起こりにくくなり、印刷後不透明度の向上効果が低くなる。１２μｍを超えると、塗料の塗工性が悪化し、均一な塗工が難しくなる。さらに、表面強度が低下するため、コールドオフセット印刷時にブランケットパイリングが発生する虞がある。なお、この平均粒子径は、レーザー回折式粒度分布測定装置  （形式：ＳＡＬＤ−２０００、島津製作所製）にて粒度分布を測定し得られたメディアン径のことをいう。
【００１４】
本発明において、タルクおよびクロライトは合計で顔料１００質量部中５〜５０質量部とすることが望ましい。配合量が５質量部未満では、印刷後不透明度において軽質炭酸カルシウムのみを塗工した場合となんら変わりなく、三種顔料併用の効果がほとんど見られなくなる。また、クロライトはタルクに対して５〜９５質量％の比率で配合されることが好ましい。クロライト比率が５質量％未満、あるいは９５質量％を超えると、粒子間の相互作用が充分に働かなくなり、印刷後不透明度向上効果が小さくなってしまうものと考えられる。なお、タルクおよびクロライトの塗工量は、片面当たり０．０５〜０．５ｇ／ｍ２であることが好ましい。タルクおよびクロライトを併せた全顔料中の配合量は前記の範囲であることが必要であるが、さらに塗工量もこの範囲である必要がある。０．０５ｇ／ｍ２未満では、たとえ配合量が顔料１００質量部中５〜５０質量部の範囲であっても印刷後不透明度には影響を与えず、一方、０．５ｇ／ｍ２を超える場合には、セットオフに悪影響を与えるため好ましくない。軽質炭酸カルシウム、タルク、およびクロライトと併用される顔料は特に限定されないが、例えば、重質炭酸カルシウム、カオリン類、硫酸カルシウム、硫酸バリウム、二酸化チタン、酸化亜鉛、硫化亜鉛、炭酸亜鉛、サチンホワイト、珪酸アルミニウム、ケイソウ土、珪酸カルシウム、珪酸マグネシウム、水和珪酸、コロイダルシリカ、コロイダルアルミナ、擬ベーマイト、水酸化アルミニウム、アルミナリトポン、ゼオライト、加水ハロイサイト、炭酸マグネシウム、水酸化マグネシウム、多孔性炭酸マグネシウム、多孔性アルミナ等の白色無機顔料、スチレン系やアクリル系の中空、蜜実型のプラスチックピグメント、ポリエチレンビーズや尿素樹脂、メラミン樹脂等の有機顔料が挙げられる。なお、高速で運転される新聞輪転の場合には動摩擦係数が低いとウェブテンションが  かかりにくくなりしわや紙流れ等を起こす恐れがあるが、高すぎてもしわになることがある上に版摩耗を起こす恐れがあるため、動摩擦係数を０．４５〜０．６５の範囲とすることが好ましい。動摩擦係数調整方法としては、顔料塗工量の調整だけでなく、ステアリン酸亜鉛やステアリン酸カルシウムなどの脂肪酸金属石鹸やアルキルケテンダイマー、エチレン系化合物などの一般に用いられている滑剤でも調整可能であるが、地汚れなどの印刷作業性の低下が発生しやすく、また、印刷後不透明度に影響を与える場合がある。印刷作業性や印刷後不透明度を低下させること無く動摩擦係数を調整する方法としては、板状顔料であるカオリンを塗料に配合することが好ましい。カオリンとしては一級カオリン、二級カオリン、微粒カオリン、エンジニアードカオリンなどのカオリンは動摩擦係数を低下させる場合に好適である。焼成カオリンや化学的構造化カオリンなどは動摩擦係数を上昇させる場合に用いることが出来る。
【００１５】
本発明では表面処理剤に前記顔料とともに、パイリングなどに代表される表面強度に纏わるトラブルを回避するために接着剤を配合する。表面強度と不透明度の両者を高めるための接着剤としては、水溶性接着剤が最も好ましい。また、顔料間の接着を向上させるために水分散性接着剤が好ましく配合され、水溶性接着剤と水分散性接着剤は単独でも併用しても差し支えない。これらの接着剤は顔料との相溶性が良好で、塗布時に粗大凝集などを起し難いため、特に好ましく用いられる。水溶性接着剤は、親水性成分である繊維との接着能力が高く、少ない塗工量の場合において紙表面から脱落し易い微細繊維なども強力に接着するため好ましい。水溶性接着剤としては澱粉類が最も好ましい。澱粉類としては、酵素変性澱粉、酸化澱粉、エーテル化澱粉、エステル化澱粉、カチオン化澱粉、疎水化澱粉などが例示される。なお、カルボキシメチルセルロース、メチルセルロース、ヒドロキシアルキルセルロースなどの水溶性セルロース化合物、ポリビニルアルコール化合物やポリアクリルアミド類、カゼイン、大豆蛋白、合成蛋白などの蛋白質類などの通常の塗工紙用バインダーを用いることもできるし、これらを一種類以上併用しても良い。水分散性接着剤としては、アクリルラテックス、酢酸ビニルラテックス、スチレンブタジエンラテックス、アクリロニトリルブタジエンラテックス、メチルメタクリレートブタジエンラテックスなどの合成ラテックス類が用いられるが、なかでもスチレンブタジエンラテックスが印刷品質や印刷作業性が向上するため好ましく用いられる。これらラテックスのＴｇとしては特に制限は無いが、表面強度とネッパリのバランスを考慮して２０℃以下のものが好ましく、０℃以下のものがさらに好ましい。このＴｇ範囲にあるものは常温では粘着性を発現し顔料／填料への接着性が良好となるが、分子の極性が非常に低く、強親水性のセルロース繊維に接着性が出にくいため、セルロース繊維との接着力が高い澱粉と併用し、澱粉のみでは弱い顔料／填料への接着性をカバーする働きを持つ。本発明のような低塗工量の場合にはこのラテックスと澱粉の相互の働きの効果が大きく影響することがある。ラテックスとしてはコアシェル型も用いることが出来、この場合にはコアのＴｇが０℃以下のものが好ましく用いられる。なお、濃度勾配型と呼ばれる、粒子の内部から外部への組成が連続的に変化しているラテックスについても同様の効果があり、この場合は平均Ｔｇが０℃以下のものが好適である。水分散性接着剤は水溶性接着剤と併用されるのが望ましく、この場合の水分散性接着剤の接着剤１００質量部当たりの配合量は５〜５０質量部が好ましく、１０〜３０質量部がさらに好ましい。水分散性接着剤比率が５質量部未満では顔料や填料に対する接着性が不足し、印刷機上でパイリングなどのトラブルが起こりやすくなる。５０質量部を超えると相対的に水溶性接着剤配合量が少なくなり、表面強度が低下し、繊維のとられなどが発生しやすくなる。また、顔料粒子間の空隙に接着剤が多量に存在し、空隙が埋められてインキ中のビヒクル分吸収が阻害されることにより印刷後不透明度が低下する虞がある。なお、水分散性接着剤の配合により紙表面の水に対する接触角を向上できるが、水滴下後０．１秒後の接触角が８０°以上であることが望ましい。水滴下後０．１秒後の接触角が８０°以上では、インキに対しての充分な親和性が確保され、インキ着肉性が良好となる。また、コールドオフセット新聞印刷において必要とされるウェット表面強度が得やすくなる。なお、これら接着剤や添加剤としてはアニオン系の溶液または分散液が好ましい。カチオン系のバインダーや添加剤を使用した場合、軽質炭酸カルシウム二次凝集体がさらに凝集を起こし、粗大凝集体が生成する場合があり、また、表面処理剤粘度が不安定になる傾向が見られる。
【００１６】
接着剤の顔料１００質量部に対する比率は３０質量部以上、７０質量部未満であることが望ましい。本願のように塗工量が少ない場合には原紙へ浸透するバインダーの比率が高くなり、３０質量部未満では塗工顔料および紙表面繊維に対する充分な接着力が得られない。一方、７０質量部以上では、塗工顔料および紙表面繊維の接着力は充分であるものの塗工顔料間の空隙がバインダーで埋められてしまい、インキ吸収性が阻害されてしまう。さらに、原紙中に浸透するバインダーが多くなり、不透明度が低下する虞がある。
【００１７】
顔料と接着剤を主成分とする表面処理剤は、片面あたり塗工量が０．５〜２．４ｇ／ｍ２であることが好ましく、０．５〜１．４ｇ／ｍ２であることがさらに好ましく、０．７〜１．４ｇ／ｍ２であることがより好ましい。０．５ｇ／ｍ２未満では、印刷後不透明度向上効果が小さく、２．４ｇ／ｍ２を超えるとインキ吸収が阻害され、インキのセットが遅くなるため、セットオフや文字ダブリなどの印刷品質に問題が発生することがある。
【００１８】
本発明においては、王研式平滑度が１０〜１００秒であることが必要である。表面平滑性が高いほうがインキ着肉が良好であるため好ましいが、１００秒以上ではインキ吸収性が極端に低下するためセットオフなどのトラブルが発生しやすくなる。一方、１０秒未満では表面が粗すぎて、インキ着肉が悪化し、印面もガサツキ傾向となるため好ましくない。王研式平滑度を１０〜１００秒、さらに好ましくは１５〜６０秒とすることで、表面処理剤の効果を充分に出すことが可能となる。
【００１９】
塗料組成物をオフセット印刷用紙原紙へ塗布するための装置としては、例えばインクラインまたはバーティカルツーロールサイズプレス、ブレードメタリングサイズプレス、ロッドメタリングサイズプレス、ゲートロールコータなどのロールコーター、トレーリング、フレキシブル、ロールアプリケーション、ファウンテンアプリケーション、ショートドゥエルなどのベベルタイプやベントタイプのブレードコーター、ロッドブレードコーター、バーコーター、エアーナイフコーター、カーテンコーター、スプレーコーター、グラビアコーターなどの公知公用の装置が適宜使用されるが、ブレードメタリングサイズプレス、ロッドメタリングサイズプレス、ゲートロールコータなどのフィルム転写型塗工装置が好ましく用いられる。フィルム転写型塗工装置は低濃度でも塗工液が浸透しにくく、表面処理剤を効果的に紙表面にとどめることが可能である。これらの塗工機はオンマシンでもオフマシンでも良いが、生産性などを考慮するとオンマシンでの塗工が好ましい。なお、表面処理剤組成物を塗布後の湿潤塗工層を乾燥する方法としては、例えば、蒸気乾燥、ガスヒーター乾燥、電機ヒーター乾燥、赤外線ヒーター乾燥などの各種方式が採用できる。
【００２０】
本発明のコールドオフセット用新聞印刷用紙の製造に関しては、塗料組成物の塗工層を形成後に、各種キャレンダー装置にて平滑化処理が施されるが、かかるキャレンダー装置としては、スーパーキャレンダー、ソフトキャレンダー、グロスキャレンダー、コンパクトキャレンダー、マットスーパーキャレンダー、マットキャレンダーなどの一般に使用されているキャレンダー装置が適宜使用される。キャレンダー仕上げ条件としては、剛性ロールの温度、キャレンダー圧力、ニップ数、ロール速度、キャレンダー前水分などが要求される品質に応じて適宜選択される。さらに、キャレンダー装置は、コーターと別であるオフタイプとコーターと一体になっているオンタイプがあるが、どちらにおいても使用できる。使用するキャレンダー装置の材質は、剛性ロールでは、金属もしくは、その表面に硬質クロムメッキなどで鏡面処理したロールである。また弾性ロールはウレタン樹脂、エポキシ樹脂、ポリアミド樹脂、フェノール樹脂、ポリアクリレート樹脂などの樹脂ロール、コットン、ナイロン、アラミド樹脂などを成形したロールが適宜使用される。なお、キャレンダーによる仕上げ後の塗工紙の調湿、加湿のための水塗り装置、静電加湿装置、蒸気加湿装置などを適宜組み合わせて使用することも可能である。
【００２１】
本発明にかかるコールドオフセット用新聞印刷用紙の原紙は、以下の如くして得られる。まず、原料パルプとして化学パルプ（ＮＢＫＰ、ＬＢＫＰなど）、機械パルプ（ＧＰ、ＣＧＰ、ＲＧＰ、ＰＧＷ、ＴＭＰなど）、古紙パルプ（ＤＩＰなど）の１種以上が適宜混合されて、紙料の調成が行なわれる。古紙パルプを多く配合すると原紙のインキ吸収性が低下しやすいが、本発明においてはインキ吸収性が高い表面処理をするため、古紙パルプを５０％以上配合することが好ましく、６０％以上配合することがさらに好ましい。次いで、紙料中に必要に応じてホワイトカーボン、クレー、無定形シリカ、タルク、酸化チタン、あるいは炭酸カルシウム等の填料を添加するが、紙中灰分としては５〜１５％となるように添加するのが好ましく、７〜１１％となるように添加するのがさらに好ましい。紙中灰分は高いほうが不透明度が高くなるため好ましいが、高すぎると剛度低下を引き起こし、印刷機上でシワやスタッカージャミングなどのトラブル原因となる虞がある。さらに必要に応じて、紙力増強剤、歩留り向上剤、強化ロジンサイズ剤、エマルジョンサイズ剤などの内添サイズ剤、耐水化剤、紫外線防止剤などの一般に公知公用の抄紙用薬品が添加されて、従来から慣用されている抄紙機により抄紙して原紙が製造される。抄紙ｐＨは特に限定されないが、ｐＨ＝４〜７の酸性〜中性が経済的に好ましい。製品坪量としては５２ｇ／ｍ２以下、より好ましくは３５〜４５ｇ／ｍ２としたときに、本発明が所望とする効果が極めて顕著に発揮されるので、特に望ましい。かくして得られるコールドオフセット印刷用新聞用紙は、キャレンダー通紙により、表面平滑化処理が施される。その場合、両面金属ロールによるマシンキャレンダー仕上げや、金属ロールと弾性ロールからなる加圧ニップ部に通紙するソフトキャレンダー仕上げが適宜施される。この原紙の物性は浸透乾燥性インキをコールドセット型高速輪転機で印刷できるに足るものである必要があり、一般の新聞用紙並みの引張強度、引裂強度、伸び等の物理的強度を有するものであればよい。
【００２２】
本発明のコールドオフセット用新聞印刷用紙の白色度は高いほうが印刷発色コントラストを得られるためカラー印刷では特に高いほうが良いが、高すぎると裏面の印刷が透けて見えるようになり、印刷品質が低下してしまう。具体的には白色度５３〜７８％が好ましく、５５〜７０％がより好ましい。また印刷後不透明度は高ければ高いほうが良く、８８％以上が好ましく、９０％以上がさらに好ましい。印刷後不透明度が低いと両面に印刷を行う新聞用紙の場合には裏面の印刷品質を低下させるため好ましくない。本発明のコールドセットオフセット印刷用新聞用紙は印刷適性すぐれ、特にカラー多色印刷時に網点の太りがなく、裏抜けも少ないため高品質な画像を得ることが可能となる。
【実施例】
【００２３】
以下に実施例を挙げて、本発明を具体的に説明する。勿論、本発明はそれらの例に限定されるものではない。また、例中の部および％は特に断らない限り、それぞれ質量部および質量％を示す。
後述のようにして得た実施例及び比較例となるコールドオフセット用新聞印刷用紙について、下記の物性を測定し、その結果を表１に示した。
【００２４】
（平均粒子径）
ポリアクリル酸ソーダ系分散剤（商品名；アロンＴ５０、東亞合成株式会社製）を０．２質量％添加混合したタルクまたはクロライトスラリーを顔料スラリーについて、レーザー回折式粒度分布測定装置  （形式：ＳＡＬＤ−２０００、島津製作所製）で測定し、メディアン径を平均粒子径とした。
【００２５】
（白色度）
本発明におけるコールドオフセット印刷新聞用紙の白色度は、分光白色度測色計（スガ試験機社製）を使用してＩＳＯ  ３６８８に記載の方法で測定した。
【００２６】
（動摩擦係数）
ＪＩＳ  Ｐ  ８１４７に準拠した。
表裏−縦縦での測定で、引張速度は２００ｍｍ／ｍｉｎで測定。
【００２７】
（接触角）
各実施例および比較例で得たオフセット印刷用新聞用紙について、２３℃、５０％ＲＨ雰囲気下で、動的表面接触角測定装置（ダイナミックアブソープションテスタ  ＤＡＴ１１００、Ｆｉｂｒｏ社製）を用い、水滴を滴下後０．１秒後の表面接触角を測定した。
【００２８】
（平滑度）
ＪＡＰＡＮ  ＴＡＰＰＩＮｏ．５の王研式平滑度試験器により測定。
【００２９】
（印刷後不透明度）
ＪＡＰＡＮ  ＴＡＰＰＩ  Ｎｏ．４５に準拠した。
【００３０】
（ブランケットパイリング）
各実施例および比較例で得たオフセット印刷用新聞用紙について、オフセット印刷機（三菱リソピアＬ−ＢＴ３−１１００）を使用して用紙ワイヤー側のカラー４色刷り片面印刷を行い、５０００部印刷を行った後、１胴目のブランケット非画線部の堆積物をＰＥＴ透明テープで採取し、画像解析装置（ＤＡ−６０００、王子計測機器製）にて堆積物面積率を測定した。評価は次の５段階評価で行った。
〈評価基準〉
５：面積率が０．５％以下であり、紙粉の堆積度合いが明確に低い
４：面積率が０．５を越えて１．０％以下であり、紙粉の堆積度合いがやや低い
３：面積率が１．０を越えて３．０％以下であり、紙粉の堆積度合いは実用上問題ないレベル
２：面積率が３．０を越えて５．０％以下であり、紙粉の堆積度合いがやや高い
１：面積率が５．０％を越えていて、紙粉の堆積度合いが明確に高い
なお、評価が３未満のものは、実用上問題がある。
【００３１】
（インキセット）
各実施例及び比較例で得た、コールドオフセット用新聞印刷用紙を短冊状に切り、サンプル台紙（ＯＫ特アートポスト  ２５６ｇ／ｍ２）に横並びに貼り付けたものを作成する。インキ練り用のゴムロールを４胴目にセットしたＲＩ印刷試験機（石川島産業機械製）にて該当する金属ロールとの間でオフセット輪転機用新聞印刷インキ（ＮＥＷＳ  ＷＥＢＭＡＳＴＥＲ／プロセス墨Ｇ２：サカタインクス株式会社製）を０．５ｃｃ練った後、インキ練り用のゴムロールを２胴目に移動し、新たに４胴目に比較的平滑性の高いインキ転写用片面塗工紙を巻いたゴムロールを装着し、２胴目で印刷を行う。４胴目のロールにタッチした時点で一旦回転を止め、そこから一定時間毎に２ｃｍずつ４胴目のロールにインキを転写し、その転写濃度変化を目視評価した。評価は５段階で行った。なお、下記において基準品とは比較例１で得られたコールドオフセット用印刷用紙である。
〈評価基準〉
５：基準品と比較して、印刷終了後のコールドオフセット用新聞印刷用紙の表面を転写した片面塗工紙のインキ濃度が明確に低い
４：基準品と比較して、印刷終了後のコールドオフセット用新聞印刷用紙の表面を転写した片面塗工紙のインキ濃度がやや低い
３：基準品と同等のインキ濃度。
２：基準品と比較して、印刷終了後のコールドオフセット用新聞印刷用紙の表面を転写した片面塗工紙のインキ濃度がやや高い
１：基準品と比較して、印刷終了後のコールドオフセット用新聞印刷用紙の表面を転写した片面塗工紙のインキ濃度が明確に高い
なお、評価が３未満のものは、実用上問題がある。
【００３２】
（ネッパリ）
各実施例および比較例で得たオフセット印刷用新聞用紙について、非画線部のみのアルミ版とブランケット（ＤＡＹインターナショナル製ＤＡＹブランケット８８９１）をセットしたオフセット印刷機（三菱リソピアＬ−ＢＴ３−１１００）を用いて、インキをのせずに１〜４胴すべてで水刷りを行い、２００部印刷を行った後、水供給を停止し、新聞用紙のブランケットへの貼りつき度合いを目視にて判定した。評価は次の５段階評価で行った。
〈評価基準〉
５：繊維の取られが全く発生しない。
４：ごくわずかに繊維の取られが発生。
３：繊維の取られは発生するが、実用上問題のないレベル。
２：一部で紙層破壊発生。
１：全面で紙層破壊発生。
なお、評価が３未満のものは、実用上問題がある。
【００３３】
コールドオフセット印刷用新聞用紙紙原紙（Ａ）の製造
針葉樹漂白クラフトパルプ（ＮＢＫＰ）１０部、サーモメカニカルパルプ（ＴＭＰ）２６部、チラシを４０％含む新聞脱墨パルプ（ＤＩＰ）６４部の割合で混合して離解し、レファイナーで叩解処理したパルプスラリーに、カチオン化澱粉（商品名；Ｐ３Ｙ、ＰＩＲＡＡＢ  ＳＴＡＲＣＨ  Ｃｏ．Ｌｔｄ製）を０．５％、中性ロジンサイズ剤（商品名；Ｎ８１５、荒川化学株式会社製）を０．８％、填料としてタルク（商品名；ミストロン、日本ミストロン株式会社製）を２％、ホワイトカーボン（自製品）を２％、これら全てを対絶乾パルプ質量％の割合で添加し、硫酸バンドで抄紙ｐＨを６．５に調整後、得られた紙料をギャップフォーマー抄紙機で抄紙し、米坪４２．０ｇ／ｍ２のコールドオフセット用新聞印刷用紙原紙を得た。
【００３４】
コールドオフセット印刷用新聞用紙紙原紙（Ｂ）の製造
針葉樹漂白クラフトパルプ（ＮＢＫＰ）１０部、サーモメカニカルパルプ（ＴＭＰ）２６部、チラシを４０％含む新聞脱墨パルプ（ＤＩＰ）６４部の割合で混合して離解し、レファイナーで叩解処理したパルプスラリーに、カチオン化澱粉（商品名；Ｐ３Ｙ、ＰＩＲＡＡＢ  ＳＴＡＲＣＨ  Ｃｏ．Ｌｔｄ製）を０．５％、中性ロジンサイズ剤（商品名；Ｎ８１５、荒川化学株式会社製）を０．８％、填料としてタルク（商品名；ミストロン、日本ミストロン株式会社製）を２％、ホワイトカーボン（自製品）を２％、これら全てを対絶乾パルプ質量％の割合で添加し、硫酸バンドで抄紙ｐＨを６．５に調整後、得られた紙料をギャップフォーマー抄紙機で抄紙し、米坪４０．５ｇ／ｍ２のコールドオフセット用新聞印刷用紙原紙を得た。
【００３５】
コールドオフセット印刷用新聞用紙紙原紙（Ｃ）の製造
針葉樹漂白クラフトパルプ（ＮＢＫＰ）１０部、サーモメカニカルパルプ（ＴＭＰ）２６部、チラシを４０％含む新聞脱墨パルプ（ＤＩＰ）６４部の割合で混合して離解し、レファイナーで叩解処理したパルプスラリーに、カチオン化澱粉（商品名；Ｐ３Ｙ、ＰＩＲＡＡＢ  ＳＴＡＲＣＨ  Ｃｏ．Ｌｔｄ製）を０．５％、中性ロジンサイズ剤（商品名；Ｎ８１５、荒川化学株式会社製）を０．８％、填料としてタルク（商品名；ミストロン、日本ミストロン株式会社製）を２％、ホワイトカーボン（自製品）を２％、これら全てを対絶乾パルプ質量％の割合で添加し、硫酸バンドで抄紙ｐＨを６．５に調整後、得られた紙料をギャップフォーマー抄紙機で抄紙し、米坪４３．０ｇ／ｍ２のコールドオフセット用新聞印刷用紙原紙を得た。
【００３６】
コールドオフセット印刷用新聞用紙紙原紙（Ｄ）の製造
針葉樹漂白クラフトパルプ（ＮＢＫＰ）１０部、サーモメカニカルパルプ（ＴＭＰ）２６部、チラシを４０％含む新聞脱墨パルプ（ＤＩＰ）６４部の割合で混合して離解し、レファイナーで叩解処理したパルプスラリーに、カチオン化澱粉（商品名；Ｐ３Ｙ、ＰＩＲＡＡＢ  ＳＴＡＲＣＨ  Ｃｏ．Ｌｔｄ製）を０．５％、中性ロジンサイズ剤（商品名；Ｎ８１５、荒川化学株式会社製）を０．８％、填料としてタルク（商品名；ミストロン、日本ミストロン株式会社製）を２％、ホワイトカーボン（自製品）を２％、これら全てを対絶乾パルプ質量％の割合で添加し、硫酸バンドで抄紙ｐＨを６．５に調整後、得られた紙料をギャップフォーマー抄紙機で抄紙し、米坪３７．５ｇ／ｍ２のコールドオフセット用新聞印刷用紙原紙を得た。
【００３７】
実施例１
顔料として軽質炭酸カルシウム（商品名；ブリリアントＳ１５、白石工業株式会社製）の固形分として７０部、タルク（商品名；タルクＮＴＰ２、日本タルク株式会社製、平均粒子径６．６μｍ）を固形分として３部、クロライト（商品名ＩＲＫ−Ｃ１、入来カオリン有限会社製、平均粒子径６．０μｍ）を固形分として２７部、接着剤として糊化溶解した酸化トウモロコシ澱粉（商品名：王子エースＡ、王子コーンスターチ株式会社製）の固形分として５０部、表面サイズ剤としてオレフィン系表面サイズ剤（商品名：ＯＴ２５、荒川化学工業株式会社製）を固形分として５部を加え、固形分濃度２０％の塗料を調製し、これを上記原紙（Ａ）の両面に、ゲートロールコータを使用して乾燥後の塗工量が片面あたり０．７８ｇ／ｍ２となるように塗布、乾燥後、ソフトニップカレンダーを通して、実量が４３．６ｇ／ｍ２、王研式平滑度が３７秒のコールドオフセット印刷用新聞用紙を得た。
【００３８】
実施例２
実施例１の接着剤として酸化トウモロコシ澱粉量を４０部、スチレンブタジエンラテックス（商品名：Ｔ２６３５Ｒ、ＪＳＲ株式会社製）を１０部とし、表面サイズ剤を使用せず、乾燥後の塗工量を片面当たり０．７５ｇ／ｍ２とした以外は実施例１と同様にして、実量が４３．５ｇ／ｍ２、王研式平滑度が３７秒のコールドオフセット印刷用新聞用紙を得た。
【００３９】
実施例３
実施例２の顔料として軽質炭酸カルシウム（商品名；ブリリアントＳ１５、白石工業株式会社製）の固形分として７０部、タルク（商品名；タルクＮＴＰ２、日本タルク株式会社製、平均粒子径６．６μｍ）を固形分として２７部、クロライト（商品名ＩＲＫ−Ｃ１、入来カオリン有限会社製、平均粒子径６．０μｍ）を固形分として３部、とした以外は実施例２と同様にして、実量４３．６ｇ／ｍ２、王研式平滑度が３８秒のコールドオフセット印刷用新聞用紙を得た。
【００４０】
実施例４
実施例２の軽質炭酸カルシウムとして下記方法で調製した軽質炭酸カルシウム（Ａ）を用いた以外は実施例２と同様にして、実量４３．６ｇ／ｍ２、王研式平滑度が３８秒のコールドオフセット印刷用新聞用紙を得た。
【００４１】
（軽質炭酸カルシウム（Ａ）の作製）
水酸化カルシウムと炭酸ガスとの炭酸化反応を利用して軽質炭酸カルシウムを合成し、固形分濃度２５％、平均粒子径４．７μｍの軽質炭酸カルシウム凝集体スラリーを得た。この軽質炭酸カルシウム凝集体の一次粒子は、長軸約１．５μｍのカルサイト系紡錘状軽質炭酸カルシウムであり、二次粒子を形成して平均粒子径が４．７μｍとなっていた。この炭酸カルシウムスラリーに分散剤（商品名；アロンＴ５０、東亞合成株式会社製）を０．８部添加後、横型サンドグラインダー（商品名；ＵＶＭ−６０、アイメックス株式会社製）を用いて、処理流量９Ｌ／ｍｉｎで粉砕処理して軽質炭酸カルシウムスラリーを得た。この粉砕品を１０分間の超音波処理後に測定した平均粒子径は０．６８μｍであった。
【００４２】
実施例５
実施例２の顔料としてアラゴナイト系針状軽質炭酸カルシウム（商品名；ＴＰ−１２３ＣＳ、奥多摩工業株式会社製）を用いた以外は実施例２と同様にして、実量４３．６ｇ／ｍ２、王研式平滑度が３９秒のコールドオフセット印刷用新聞用紙を得た。
【００４３】
実施例６
実施例２の塗料固形分濃度を２７％とし、原紙（Ｂ）を用い、塗工量を片面当たり１．５ｇ／ｍ２とした以外は実施例２と同様にして、実量４３．６ｇ／ｍ２のコールドオフセット印刷用新聞用紙を得た。
【００４４】
実施例７
実施例２の接着剤として酸化トウモロコシ澱粉量を１５部、スチレンブタジエンラテックスを２０部とし、乾燥後の塗工量を片面当たり０．６８ｇ／ｍ２とした以外実施例２と同様にして、実量４３．４ｇ／ｍ２、王研式平滑度が３９秒のコールドオフセット印刷用新聞用紙を得た。
【００４５】
比較例１
糊化溶解した酸化トウモロコシ澱粉（商品名：王子エースＡ、王子コーンスターチ株式会社製）の固形分として１００部、表面サイズ剤としてオレフィン系表面サイズ剤（商品名：ＯＴ２５、荒川化学工業株式会社製）を固形分として５部を加え、固形分濃度１０％の塗料を調製し、これを原紙（Ｃ）の両面に、ゲートロールコータを使用して乾燥後の塗工量が片面あたり０．３ｇ／ｍ２となるように塗布、乾燥して実量４３．６ｇ／ｍ２、王研式平滑度が３６秒のコールドオフセット印刷用新聞用紙を得た。
【００４６】
比較例２
実施例２の顔料を軽質炭酸カルシウム１００部とし、タルクおよびクロライトを使用しなかった以外は実施例２と同様にして、実量４３．５ｇ／ｍ２、王研式平滑度が３８秒のコールドオフセット印刷用新聞用紙を得た。
【００４７】
比較例３
実施例２の顔料を軽質炭酸カルシウム７０部、タルク３０部とし、クロライトを使用しなかった以外は実施例２と同様にして、実量４３．５ｇ／ｍ２、王研式平滑度が３７秒のコールドオフセット印刷用新聞用紙を得た。
【００４８】
比較例４
実施例２の顔料を軽質炭酸カルシウム７０部、クロタイト３０部とし、タルクを使用しなかった以外は実施例２と同様にして、実量４３．５ｇ／ｍ２、王研式平滑度が３８秒のコールドオフセット印刷用新聞用紙を得た。
【００４９】
比較例５
実施例２の接着剤として酸化トウモロコシ澱粉量を６０部、スチレンブタジエンラテックスを１０部とし、原紙（Ｃ）を用い、乾燥後の塗工量を片面当たり０．３４ｇ／ｍ２とした以外は実施例２と同様にして、実量４３．７ｇ／ｍ２、王研式平滑度が３８秒のコールドオフセット印刷用新聞用紙を得た。
【００５０】
比較例６
実施例２の原紙（Ａ）を原紙（Ｄ）に替え、乾燥後の塗工量を片面当たり３．０ｇ／ｍ２とした以外は実施例２と同様にして、実量４３．５ｇ／ｍ２、王研式平滑度が３８秒のコールドオフセット印刷用新聞用紙を得た。
【００５１】
比較例７
ソフトニップカレンダー条件を変更し、王研式平滑度を１２０秒とした以外は実施例２と同様にして、実量４３．５ｇ／ｍ２のコールドオフセット印刷用新聞用紙を得た。
【００５２】
比較例８
実施例２の顔料として軽質炭酸カルシウム（商品名；ブリリアントＳ１５、白石工業株式会社製）の固形分として７０部、タルク（商品名；タルクＤ−３、勝光山工業所製、平均粒子径１６．０μｍ）を固形分として３部、クロライト（商品名ＩＲＫ−Ｃ１、入来カオリン有限会社製、平均粒子径６．０μｍ）を固形分として２７部、とした以外は実施例２と同様にして、実量４３．６ｇ／ｍ２、王研式平滑度が４５秒のコールドオフセット印刷用新聞用紙を得た。
【００５３】
【表１】
2007291569.tif 000002